(57)【特許請求の範囲】
【請求項１】
フィルム又は繊維布からなる基材の表面に、バインダー樹脂中に熱放射率の小さい金属の微粒子及び顔料を分散させた表面層を形成し、裏面にアルミニウム箔を貼着させた構成を有し、熱放射率が０．５〜０．９の範囲にあることを特徴とする偽装材。
【請求項２】
前記表面層中の金属の微粒子が、その分散量が位置により異なり、ランダム模様を形成するように添加され、同一偽装材中で熱放射率差を有するように構成されてなることを特徴とする請求項１に記載の偽装材。
【請求項３】
金属の微粒子が平均粒径１０〜５０μｍのアルミニウム微粒子であり、顔料が平均粒径０．１〜１μｍの微粒子であって、前記アルミニウム及び顔料の微粒子を表面層の隠蔽率が１０００〜１６０００ｃｍ２  ／ｇとなるような割合で分散させてなることを特徴とする請求項１又は２に記載の偽装材。
【請求項４】
前記基材がポリエステル、ポリウレタン、ポリアミド、ポリエチレン、ポリカーボネート又は塩化ビニル樹脂からなるフィルムあるいは繊維布であることを特徴とする請求項１〜３のいずれか１項に記載の偽装材。
【請求項５】
前記表面層が熱放射率の異なる複数の層で形成されてなることを特徴とする請求項１〜４のいずれか１項に記載の偽装材。
【発明の詳細な説明】
【０００１】
【発明の属する技術分野】
本発明は可視光線及び近遠赤外線に対してカモフラージュ効果を有する偽装材に関する。
【０００２】
【従来の技術】
従来、野戦用装備として森林や草原、砂漠等の自然緑色植物や褐色土砂と同等の可視光、近赤外線に対する偽装効果を有する偽装材が軍事的に広く採用されている。これらの偽装材はポリエチレン、ポリプロピレンなどのフィルムに適当な顔料を配合した塗料を塗布したものである。また、遠赤外線に対してはポリエチレン、ポリプロピレンなどからなるフィルムとアルミニウム箔とを貼着したフィルム構造体が提案されている。
さらに、図３に示すようにポリエチレン又はポリプロピレンなどの基材１の表面に塗料を塗布し、裏面にアルミニウム箔を貼着して前記両者の性能を備えた偽装材も知られている。
一般に偽装材は可視光に対しては肉眼及びＴＶカメラの映像、遠赤外線及び近赤外線に対しては熱線映像装置の赤外線映像において、目標を背景に溶け込ませることにより人間がその映像の中から目標を認識することを困難にさせる「偽装効果」を有している。具体的には可視光の場合は、偽装材表面の幾何パターン及び色彩を背景に似せたものにすることにより目標を背景に埋没させ、赤外線の場合は偽装材表面の幾何パターン及び放射率を背景に似せたものにしている。
【０００３】
【発明が解決しようとする課題】
従来、対遠赤外線偽装材は対可視光、対近赤外線又は対遠赤外線等の特定な探索装置に対しては偽装効果を有するが、これらの全ての装置に対して同時に優れた偽装効果を有するものは少ない。そのため、従来は可視光、熱放射率それぞれの機能毎に偽装材を開発している。また、従来の対赤外線偽装材は環境や気象条件の変化によってエネルギー放射率を変化させることができないものであるため探索条件が変われば形状認識を消失させる効果がなく容易に検知されてしまうという欠点がある。
本発明は従来の偽装材におけるこれらの問題点を解消し、対可視光、対近赤外線又は対遠赤外線のいずれについても優れた偽装効果を有し、環境や気象条件の変化にも対応可能な偽装材を提供しようとするものである。
【０００４】
【課題を解決するための手段】
本発明はかかる目的を達成するために次のような構成を有する偽装材である。（１）フィルム又は繊維布からなる基材の表面に、バインダー樹脂中に熱放射率の小さい金属の微粒子及び顔料を分散させた表面層を形成し、裏面にアルミニウム箔を貼着させた構成を有し、熱反射率が０．５〜０．９の範囲にあることを特徴とする偽装材。
（２）前記表面層中の金属の微粒子が、その分散量が位置により異なり、ランダム模様を形成するように添加され、同一偽装材中で熱放射率差を有するように構成されてなることを特徴とする前記（１）の偽装材。
【０００５】
（３）金属の微粒子が平均粒径１０〜５０μｍのアルミニウム微粒子であり、顔料が平均粒径０．１〜１μｍの微粒子であって、前記アルミニウム及び顔料の微粒子を表面層の隠蔽率が１０００〜１６０００ｃｍ２  ／ｇとなるような割合で分散させてなることを特徴とする前記（１）又は（２）の偽装材。
【０００６】
（４）前記基材がポリエステル、ポリウレタン、ポリアミド、ポリエチレン、ポリカーボネート又は塩化ビニル樹脂からなるフィルムあるいは繊維材であることを特徴とする前記（１）〜（３）のいずれか１つの偽装材。
（５）前記表面層が熱放射率の異なる複数の層で形成されてなることを特徴とする前記（１）〜（４）のいずれか１つの偽装材。
【０００７】
本発明の偽装材はポリエステル、ポリウレタン、ナイロンなどのポリアミド、ポリエチレン、ポリカーボネート又は塩化ビニル樹脂などのフィルムあるいはこれらの繊維を用いた織物、不織布などの繊維材を基材とし、その表面にウレタン樹脂などのバインダ樹脂に熱放射率の小さい金属の微粒子及び迷彩用顔料を分散させた表面層を有するものである。
すなわち、表面層中に迷彩用の顔料に加えて金属微粒子による熱放射率の調整効果を相乗させることにより、可視光・近赤外線探索装置、遠赤外線探索装置等の探索装置に対抗し得る偽装材としたものである。
【０００８】
微粒子用の金属としてはアルミニウムや銀のような熱放射率が小さく化学的に安定な金属であれば何でも使用できるが、価格や入手の容易さなどからアルミニウムが好ましく、中でも平均粒径１０〜５０μｍの微粒子が好ましい。アルミニウム微粒子の添加量は顔料の効果と合わせて表面層の隠蔽率が１０００〜１６０００ｃｍ２  ／ｇとなるような割合で添加するのが好ましい。
アルミニウム微粒子の平均粒径が１０μｍ未満では粒子が二次凝集を起こすおそれがあり、また、５０μｍを超えるとアルミニウム微粒子が表面に露出してスジ状の欠陥が発現する場合がある。
また、アルミニウム微粒子及び顔料の添加量が表面層の隠蔽率が１０００ｃｍ２  ／ｇ未満となる量では効果が小さく、また、１６０００ｃｍ２  ／ｇを超える量になると、特に粒子径の大きいアルミニウム微粒子の含有量が多くなりすぎて塗膜としての強度が低下する場合があるので好ましくない。
また、アルミニウム微粒子としてはノンフィーリング形状（丸みを帯びた形状）のものが好ましい。
【０００９】
表面層の熱放射率はアルミニウムなどの金属微粒子の添加量を変えることによって調節することができる。通常の植生の熱放射率は０．５〜０．６程度、粘土の熱放射率は０．９程度なので、これらの物質の組合せと見なせる自然背景に合わせるため、金属微粒子の添加量は表面層の熱放射率が０．５〜０．９の範囲となるようにするのが好ましい。
【００１０】
さらに、表面層中の金属の微粒子を、その分散量が位置により異なり、ランダム模様を形成するように添加して、同一偽装材中で部分的に熱放射率差が生じるように構成することができる。すなわち、予めアルミニウム微粒子の添加量を変えて顔料とともに添加したバインダー樹脂を調整しておき、これを基材表面にランダムに塗布することにより、部分的に熱放射率の異なる偽装材が得られる。これにより、温度や気象条件の変化による自然環境の色調変化やエネルギー放射量の変化にも追従して偽装効果を維持することができる。
【００１１】
なお、表面層を金属微粒子の添加量を変えた（すなわち、熱放射率の異なる）２層以上の複数層で構成し、それぞれの層に適当な形状（例えば木の葉状）の穴（欠損部）を設けることにより、熱放射率の異なる面がランダムに構成され、偽装効果を向上させることができる。
【００１２】
表面層に添加する顔料としては、通常の迷彩用に使用される顔料を使用することができる。添加する顔料の例としてはＣｒ２  Ｏ３  、Ｆｅ３  Ｏ４  、Ｆｅ２  Ｏ３  、ＣａＣＯ３  、ＴｉＯ２  、Ｍｇ３  Ｓｉ２  Ｏ５  （ＯＨ）４  、クレイなどを挙げることができる。なお、顔料の添加量を変えることによって、偽装材の吸収率を調整できることはもちろんである。
【００１３】
本発明の偽装材における前記基材の裏面にはアルミニウム箔を貼着させ内部から発生する熱放射を遮断し、外部への熱放射を防止する。
【００１４】
【実施例】
以下、実施例により本発明の偽装材についてさらに具体的に説明する。
（実施例１）
ポリエステルタフタにアルミニウム微粒子粉末を顔料及びバインダーに混ぜ塗布し、図１の断面構造を有する積層シートを製作した。ポリエステルタフタ（５０デニール／７５フィラメント）からなる基材１の表面に森林と同系の緑色の平均粒径０．５μｍの顔料４と３０μｍの平均粒径に調整したアルミニウム微粒子粉末２をウレタン樹脂からなるバインダー３に混合して塗布し、表面層の隠蔽率が１６０００ｃｍ２  ／ｇで厚さ０．２ｍｍの表面層５を形成させた。
塗布方式はフラットスクリーン方式を用いた。また、基材１の裏面には接着剤６（商品名：クリスボンＡＨ−４２０、大日本インキ化学工業株式会社製）を介してアルミニウム箔７をホットメルト接着させ偽装材試料１とした。同様にして、基材１の表面に砂漠と同系の濃褐色の顔料４と前記と同じアルミニウム微粒子粉末２とをウレタン樹脂からなるバインダー３に混合、塗布し、基材１裏面には接着剤を介してアルミニウム箔７（厚さ１２μｍ、ポリエステルフィルムにアルミニウムを蒸着させたもの）をホットメルト接着させ偽装材試料２を得た。得られた偽装材試料１及び２の配合比を表１に示す。
【００１５】
【表１】
0003572173.tif 000002
【００１６】
得られた偽装材試料は波長範囲約３〜３．５μｍあるいは約８〜１３μｍの赤外線を用いた探索装置、例えばＩｎＳｂを用いたＣＣＤカメラ探索装置あるいはＨＣＴ（水銀・カドミウム・テルル）を用いた探索装置に対して優れた偽装効果を有していた。
【００１７】
（実施例２）
実施例１の森林用偽装材（緑色）において、他の配合比は同一とし、アルミニウム微粒子粉末の配合比を変化させて熱放射率の変化を調べた。このときの熱放射率とアルミニウム添加量の関係を図２に示す。図２より、アルミニウム添加量を変化させることにより、同一顔料、バインダーで熱放射率を任意な値に調整することが可能であることがわかる。
【００１８】
（実施例３）
実施例１の森林用偽装材（緑色）において、表面層はアルミニウムを除き配合比を同一とし、アルミニウム微粒子の添加割合をそれぞれ５３％及び５％とした第１層（放射率０．６２）及び第２層（放射率０．８９）からなる２層構造とした。１層目及び２層目に適当な切欠き模様を入れることにより、放射率をランダムに変化させた偽装材が得られた。
【００１９】
【発明の効果】
本発明の偽装材は表面層に顔料に加えて金属微粒子を添加しているので可視光、近赤外線及び遠赤外線のいずれにも優れた偽装効果を発揮することができ、また、金属微粒子の添加量を変えることによって、任意の熱放射率を有する偽装材とすることができる。
また、本発明の偽装材において表面の熱放射率に差異を付加することにより気温や地域環境の変化に適応した偽装効果を発揮させることができ、広範囲な地域で使用できる偽装材となる。
さらには、本発明の偽装材は薄い積層シートであり、軽量かつ柔軟性を有しており、極めて取扱い性に優れている。
【図面の簡単な説明】
【図１】本発明の偽装材の１例を示す断面図。
【図２】本発明の偽装材におけるアルミニウム添加量と熱放射率との関係の１例を示すグラフ。
【図３】従来の偽装材の１例を示す断面図。
【図１】
0003572173.tif 000003
【図２】
0003572173.tif 000004
【図３】
0003572173.tif 000005